(57)【特許請求の範囲】
【請求項１】
（ａ）０．１５〜４モル％の下記式（Ｉ）で表される１以上のフルオロジオキソール単位と、
【化１】
0004714325.tif 000009
（式中、Ｘ1およびＸ2は互いに同一であっても異なっていてもよく、−Ｆ又は−ＣＦ3であり；Ｚは−Ｆ、−Ｈおよび−Ｃｌからなる群から選ばれるものであり；ＹはＯＲfであり、Ｒfは炭素数１〜５のパーフルオロアルキルであるか、又はＹ＝Ｚである）
（ｂ）９９．８５〜９６モル％のクロロトリフルオロエチレン（ＣＴＦＥ）単位とからなる熱可塑性ＣＴＦＥ共重合体。
【請求項２】
成分（ａ）の量が０．２〜３モル％である請求項１に記載の熱可塑性クロロトリフルオロエチレン（ＣＴＦＥ）共重合体。
【請求項３】
成分（ａ）の量が０．２〜２モル％である請求項２に記載の熱可塑性クロロトリフルオロエチレン（ＣＴＦＥ）共重合体。
【請求項４】
成分（ａ）のＸ1、Ｘ2およびＺが−Ｆであり；ＹがＯＲfであり、Ｒfが−ＣＦ3、−Ｃ2Ｆ5および−Ｃ3Ｆ7からなる群から選ばれる請求項１〜３のいずれかに記載の熱可塑性クロロトリフルオロエチレン（ＣＴＦＥ）共重合体。
【請求項５】
成分（ａ）が２，２，４−トリフルオロ−５−トリフルオロメトキシ−１，３−ジオキソールである、請求項１〜３のいずれかに記載の熱可塑性クロロトリフルオロエチレン（ＣＴＦＥ）共重合体。
【請求項６】
有機溶媒若しくは水の懸濁重合法又は水性乳化重合法にて、適当なラジカル重合開始剤の存在下に、−２０℃〜１５０℃、圧力１．５〜８０バールで、相当する単量体を共重合させることにより共重合体を製造する、請求項１〜５のいずれかに記載の熱可塑性クロロトリフルオロエチレン共重合体の製造方法。
【請求項７】
温度が０℃〜１００℃であり、圧力が３〜３７バールである請求項６に記載の熱可塑性クロロトリフルオロエチレン（ＣＴＦＥ）共重合体の製造方法。
【請求項８】
温度が１０℃〜６０℃であり、圧力が４〜２６バールである請求項６に記載の熱可塑性クロロトリフルオロエチレン（ＣＴＦＥ）共重合体の製造方法。
【請求項９】
重合開始剤が、選択された（共）重合系において活性なラジカルを発生させることができるものの中から選ばれる請求項６〜８のいずれかに記載の熱可塑性クロロトリフルオロエチレン（ＣＴＦＥ）共重合体の製造方法。
【請求項１０】
共重合が界面活性剤の存在下に、乳化物中で行われることを特徴とする請求項６〜９のいずれかに記載の熱可塑性クロロトリフルオロエチレン（ＣＴＦＥ）共重合体の製造方法。
【請求項１１】
界面活性剤が、下記式で表されるフッ素化界面活性剤から選ばれる請求項１０に記載の熱可塑性クロロトリフルオロエチレン（ＣＴＦＥ）共重合体の製造方法。
【化２】
0004714325.tif 000010
（式中、Ｒf’はＣ5〜Ｃ14の（パー）フルオロアルキル鎖又は（パー）フルオロポリオキシアルキレン鎖であり、Ｘ-は−ＣＯＯ-又は−ＳＯ3-であり、Ｍ+はＨ+およびアルカリ金属イオンから選ばれる）。
【請求項１２】
水素化された末端基および／又は水素化された繰返し単位を有するパーフルオロポリオキシアルキレン又はフルオロポリオキシアルキレンの分散体、乳化物又は微細乳化物の存在下に重合を行うことを特徴とする、請求項６〜１１のいずれかに記載の熱可塑性クロロトリフルオロエチレン（ＣＴＦＥ）共重合体の製造方法。
【請求項１３】
可視光および紫外光の波長域にある光線の照射下に、ラジカル光重合開始剤を用いて重合を行うことを特徴とする、請求項６〜１２のいずれかに記載の熱可塑性クロロトリフルオロエチレン（ＣＴＦＥ）共重合体の製造方法。
【請求項１４】
過硫酸ナトリウム又は過硫酸カリウムである無機重合開始剤の存在下、界面活性剤としてナトリウム塩又はカリウム塩を用いて光重合することを特徴とする、請求項１０〜１３のいずれかに記載の熱可塑性クロロトリフルオロエチレン（ＣＴＦＥ）共重合体の製造方法。
【請求項１５】
改良された機械的特性を有する物品を得るための請求項１〜５のいずれかに記載の熱可塑性共重合体の使用。
【請求項１６】
請求項１５により得られる物品。
【発明の詳細な説明】
【０００１】
【発明の属する技術分野】
本発明は、改良された機械的特性を有する熱可塑性のパーハロゲン化重合体に関する。
より詳細には、本発明は、改良された機械的特性を有する熱可塑性クロロトリフルオロエチレン（ＣＴＦＥ）共重合体、特に破断応力が低温および高温でＣＴＦＥ単独重合体（ＰＣＴＦＥ）と比較したときに改良されている熱可塑性ＣＴＦＥ共重合体に関する。
本発明の重合体は、上述した特徴を有するパイプ、シート、フィルムおよび物品を得るために使用される。
【０００２】
【従来の技術】
従来、ＰＣＴＦＥは、気体や蒸気、とりわけ酸素、窒素および水蒸気に対する良好な不透過性とともに非常に優れた耐薬品性を有するフッ素化樹脂であることが知られていた。しかし、ＰＣＴＦＥは典型的な脆性材料の機械的特性、すなわち、弾性率と降伏応力の値が高く、室温および高温における破断応力および破断歪の値が低いという特性を有する。
公知のように、高分子量を有するＰＣＴＦＥ重合体は、低い溶融樹脂粘度を有する重合体よりも良好な機械的特性を示す。しかし、非常に高い粘度を有するＰＣＴＦＥを使用することは、パイプ、シート、フィルムおよび各種成形品を得るためのフッ素化熱可塑性加工工程においては困難である。
【０００３】
ＵＳＰ  5,145,925号公報には、０．０１〜１モル％のパーフルオロアルキルビニルエーテル、好ましくはパーフルオロプロピルビニルエーテル（ＦＰＶＥ）を含むＣＴＦＥ共重合体が記載されている。例証されたＦＰＶＥ／ＣＴＦＥ共重合体は、コモノマー共重合比が低い（０．０５モル％）ものであっても高い（１．１モル％）ものであっても、単独重合体よりも破断応力が低いことを示した。
【０００４】
本出願人によるＵＳＰ 5,498,682号公報には、テトラフルオロエチレン（ＴＦＥ）とフルオロジオキソール類、特に、２，２，４−トリフルオロ−５−トリフルオロメトキシー１，３−ジオキソール（ＴＴＤ）との共重合体について記載されている。本出願人によるＥＰ 720,992号公報には、ＴＦＥとフルオロジオキソールまたはＦＰＶＥとの共重合体が記載されている。この特許の表１および２には、ＴＦＥ／ＴＴＤ共重合体の低温および高温機械的特性（破断応力）が、ＴＦＥ／ＦＰＶＥ共重合体のそれと同等であるか、それより低いことが記載されている。
上記の先行技術文献には、有機媒体もしくは水性媒体の存在下にラジカル開始剤を用いてフッ素化オレフィンを重合して重合体を得る方法が開示されているが、最近ではフッ素を含むオレフィンモノマーの重合法として、可視光−紫外光の照射下にラジカル光重合開始剤を用いる方法も開発されている。例えば、本出願人が出願したＥＰ６５０，９８２号（特開平７−１８８３３７号に対応）公報およびＥＰ６９５，７６６号（特開平８−５９７１７号に対応）公報には、フッ素化オレフィンモノマーの重合に好適な光の波長は２２０−６００ｎｍであると記載されている。
【０００５】
【発明が解決しようとする課題】
上記のごとく、パイプ、シート、フィルムなどの製造において、ＰＣＴＦＥ固有の特性（耐薬品性と不透過性）に加えて、良好な室温および高温機械的特性、ひいては良好な非脆性を有する熱可塑性ＰＣＴＦＥが望まれていた。すなわち、単独重合体固有の特性と比較して、とりわけ破断応力の向上と、許容できる範囲の変形と、実質的に降伏応力に影響しないという特性を示すＰＣＴＦＥが望まれている。
【０００６】
【課題を解決するための手段】
本発明の発明者らは、意外なことに、以下に記載する特定の単量体を供給することによって、単独重合体よりもさらに高い破断応力で特徴づけられる機械的特性を有し、室温および高温において非脆性である熱可塑性ＣＴＦＥ共重合体が得られることを発見した。
すなわち、本発明は、以下の（ａ）と（ｂ）とを含む熱可塑性クロロトリフルオロエチレン（ＣＴＦＥ）共重合体を提供することを目的とする。
（ａ）は、０．１５〜４モル％の下記一般式（Ｉ）で表される１以上のフルオロジオキソール単位である。
【０００７】
【化３】
0004714325.tif 000002
【０００８】
（式中、Ｘ1とＸ2とは、互いに同一であっても異なっていてもよく、−Ｆまたは−ＣＦ3であり；Ｚは−Ｆ、−Ｈおよび−Ｃｌからなる群から選ばれ；ＹはＯＲfであり、ＯＲfは炭素数１〜５のパーフルオロアルキルであるか、またはＹ＝Ｚである）。
また、（ｂ）は、９９．８５〜９６モル％のＣＴＦＥ単位である。
【０００９】
本発明はまた、有機溶媒若しくは水中の懸濁重合法または水性乳化重合法にて、適当なラジカル重合開始剤の存在下に、−２０℃〜１５０℃、圧力１．５〜８０バールで、相当する単量体を共重合させることにより共重合体を製造する、上記の熱可塑性クロロトリフルオロエチレン共重合体の製造方法である。
【００１０】
【発明の実施の形態】
以下に、本発明をさらに詳細に説明する。
式（Ｉ）で表される好適な化合物としては、Ｘ1、Ｘ2およびＺは−Ｆであり、ＹはＯＲfであり、Ｒfは−ＣＦ3、−Ｃ2Ｆ5または−Ｃ3Ｆ7から選ばれる。
式（Ｉ）で表されるフルオロジオキソールでは、Ｘ1、Ｘ2およびＺは−Ｆであり、ＹはＯＲfであり、Ｒfは−ＣＦ3、すなわち、このフルオロジオキソールは、２，２，４−トリフルオロ−５−トリフルオロメトキシー１，３−ジオキソール（以下、ＴＴＤということがある。）であることがさらに好ましい。
【００１１】
好適なフルオロジオキソールは、本出願人によるＵＳＰ  5,498,682号公報に記載されており、この公報は本明細書の記載の一部として引用する。
本発明の共重合体は、熱可塑性特性が維持され、かつ上記の機械的特性に問題が生じないのであれば、所望により１以上のパーハロゲン化単量体を含み、好ましくは少なくとも３個の炭素原子を有する単量体を含む。任意の単量体の総量は、通常、０．０１〜４モル％、好ましくはＣＦＴＥ以外の単量体の合計が０．１５〜４モル％である。
【００１２】
任意の単量体としては、例えば、パーフルオロメチルビニルエーテル、パーフルオロエチルビニルエーテル、パーフルオロプロピルビニルエーテル、ヘキサフルオロプロペン（ＨＦＰ）などのパーフルオロアルキルビニルエーテルを挙げることができる。
本発明の共重合体は、ＡＳＴＭ  Ｄ  １２３８−８８に従い、２６５℃、負荷１０ｋｇで測定したメルトフローインデックス（ＭＦＩ）測定値によって定義される粘度が、０．１ｇ／１０分よりも小さくない値を有する熱可塑性ＣＴＦＥ共重合体である。
【００１３】
本発明の共重合体は、対応する単量体を、有機溶媒中もしくは水中の懸濁重合法、または水性乳化重合法にて、適当なラジカル重合開始剤の存在下に、通常−２０〜１５０℃、好ましくは０℃〜１００℃、さらに好ましくは１０〜６０℃の温度範囲で重合させるという公知の方法に従って製造することができる。反応圧は、通常、１．５〜８０バール、好ましくは３〜３７バール、さらに好ましくは４〜２６バールである。
重合開始剤としては、重合系中において活性なラジカルを発生させることができる化合物であればいかなる化合物であっても使用することができる。とりわけ、好ましい重合開始剤は、下記の（ｉ）〜（iii）の中から選ばれる。
【００１４】
（ｉ）式（Ｒf−ＣＯ−Ｏ）2で表されるビス−アシル過酸化物
（式中、ＲfはＣ1〜Ｃ10の（パー）ハロアルキル基（例えば、ＥＰ  185,242号公報およびＵＳＰ  4,513,129号公報を参照されたい）、またはパーフルオロポリオキシアルキレン基（例えば、ＥＰ  186,215号公報およびＵＳＰ  5,021,516号公報を参照されたい）であり；それらの中でも、ビストリクロロアセチル過酸化物およびビスジクロロフルオロアセチル過酸化物（ＵＳＰ  5,569,728号公報を参照されたい）が、特に好ましい。）
【００１５】
（ii）一価のカチオン性過硫酸または過リン酸などの水に可溶な無機の過酸化物；過硫酸ナトリウムおよび過硫酸カリウムが特に好ましい；
（iii）過硫酸カリウム／亜硫酸ナトリウム、ｔ−ブチルヒドロ過酸化物（terbutylhydroperoxide）／アルカリ金属のメタ重亜硫酸（alkaline metal metabisulphite、ＵＳＰ  5,453,477号公報を参照されたい）などの有機レドックス系または無機レドックス系。
懸濁重合の場合には、反応媒体は、有機相で構成されるが、反応中に生じる熱の発散を助けるために、しばしば水を加える。有機相は、溶媒を加えることなく単量体それ自身で構成されるか、または適当な有機溶媒に溶解した単量体によって構成される。
【００１６】
有機溶媒としては、ＣＣｌ2Ｆ2（ＣＦＣ−１２）、ＣＣｌ3Ｆ（ＣＦＣ−１１）、ＣＣｌ2ＦＣＣｌＦ2（ＣＦＣ−１１３）、ＣＣｌＦ2ＣＣｌＦ2（ＣＦＣ−１１４）などのクロロフルオロカーボンが、通常、使用される。または、炭素、フッ素、水素のみを含むオゾン親和性の溶媒、およびＵＳＰ  5,182,342号公報に記載された、所望により酸素を含むオゾン親和性の溶媒を使用することができる。とりわけ、−ＣＦ2Ｈ、−ＣＦ2ＣＦ2Ｈ、−ＣＦ(ＣＦ3)Ｈ型のうちの少なくとも１つ、好ましくは２つの水素化末端基を有するフルオロポリエーテルを使用することができる。
【００１７】
ラジカル重合開始剤の量は、フッ素化単量体の共重合のために標準的に使用される量であり、通常、（共）重合された単量体の総量に対して０．００３〜１０重量％である。
乳化重合の場合には、反応は適当な界面活性剤の存在下で行う。例えば、ＵＳＰ  4,360,652号公報およびＵＳＰ  4,025,709号公報に記載された界面活性剤を参照されたい。フッ素化された界面活性剤は、通常、下記の式で表される化合物の中から選ばれる：
【００１８】
【化４】
0004714325.tif 000003
【００１９】
（式中、Ｒf’はＣ5〜Ｃ14の（パー）フルオロアルキル鎖または（パー）フルオロポリオキシアルキレン鎖であり、Ｘ-は−ＣＯＯ-または−ＳＯ3-であり、Ｍ+は、Ｈ+またはアルカリ金属イオンから選ばれる。）
これらのうち、１以上のカルボキシル基を末端に有する（パー）フルオロポリオキシアルキレン；式Ｒf’’−Ｃ2Ｈ4ＳＯ3Ｈで表されるスルホン酸塩（式中、Ｒf’’はＣ4〜Ｃ10のパーフルオロアルキル基（ＵＳＰ  4,025,709号公報を参照されたい））などを、通常使用することができる。
【００２０】
好ましい界面活性剤は、ナトリウムまたはカリウムの無機重合開始剤、好ましくはカリウムの無機重合開始剤と組合せたときに、変色しない重合体を製造することができる、Ｍ+がＮａ+およびＫ+、好ましくはＫ+である界面活性剤である。
本発明のフッ素化重合体の分子量の制御は、重合中にラジカル重合開始剤を適切な用量とし、合成温度を選択することによって行うことができる。高分子量を有する本発明の重合体を得るためには、重合開始剤から生ずるフリーラジカルの濃度を下げて重合温度を低くする（１０℃〜３０℃）ことが好ましい；逆に、低分子量の重合体を得るためには、重合開始剤から生ずるフリーラジカルの濃度を上げて重合温度を高くする（６０℃〜８０℃）ことが好ましい。
【００２１】
連鎖移動剤を使用する場合には、例えば、クロロホルムまたはＨＣＦＣ  １２３などのハロゲン化炭化水素、およびエタンまたはメタンを使用することができる。連鎖移動剤は、反応容器中に反応の開始時に供給してもよく、または重合中に連続的にもしくは何度かに分けて供給してもよい。連鎖移動剤の量は、反応温度および目的とする分子量に応じて種々の範囲とすることができる。通常、反応容器中に供給された単量体の総量に対して０．００１〜５重量％、好ましくは０．０５〜１重量％の範囲である。
【００２２】
本発明はまた、パーフルオロポリオキシエチレン分散体、乳化物または微細乳化物の存在下に、ＵＳＰ 4,789,717号公報およびＵＳＰ 4,864,006号公報に従って有利に行うことができる製造方法を提供することを目的とする。または、ＵＳＰ 5,498,680に従い、水素化末端基および／または水素化繰返し単位を有するフルオロポリオキシアルキレンの微細乳化物の存在下に行うことができる。重合は、可視光線−紫外線照射の下、有機溶媒中もしくは水中の懸濁物中、乳化物／微細乳化物中のいずれかの中で、本出願の出願人によるＥＰ 650,982号公報およびＥＰ695,766号公報に従ってラジカル光重合開始剤を用いて行うことができる。これらの公報は、本明細書の記載の一部として引用する。
【００２３】
重合温度および室温において熱的に安定な光重合開始剤が好ましい。過硫酸カリウムまたは過硫酸ナトリウムがさらに好ましい。
本発明の好ましい製造方法は、界面活性剤がナトリウム塩またはカリウム塩、好ましくはカリウム塩であり、ナトリウムまたはカリウムの無機の重合開始剤、好ましくは過硫酸カリウムの存在下に、（パー）フルオロポリオキシアルキレンの微細乳化物中で行うものである。
【００２４】
第二融点（Ｔ2f）および結晶化温度（Ｔxx）は、示差走査熱分析（ＤＳＣ）によって決定した。
単量体の組成は19Ｆ−ＮＭＲで決定した。
ＡＳＴＭ  Ｄ  １７０８による圧縮成形試験片の機械的特性を表１に示した。
変色は２６５℃でのＭＦＩ装置中の溶融樹脂の滞留時間２０分、４０分および６０分で得られたストランドの観察によって決定した。変色していない重合体は白色または無色透明である。変色した重合体は、通常、黄色がかっているかまたは茶色である。当業者は、白色インデックスおよび／または黄色インデックスを用いることによって変色の度合いを測定することができる。
【００２５】
【実施例】
以下に、本発明を実施例によってさらに具体的に説明するが、本発明はこれらの実施例に何ら限定されるものではない。
実施例１
４００ｒｐｍで回転する攪拌機を備えた２ＬのＡＩＳＩ  ３１６オートクレーブの側壁に石英の窓を設け、ＨａｎａｕTMのＴＱ−１５０型ＵＶ灯をその窓の位置に置いた。これは、２４０〜６００ｎｍの範囲で照射が可能な高圧水銀灯であり、２４０〜３３０ｎｍの範囲での照射には１３．２ワットの電力を要する。
オートクレーブ内の気体を排気し、下記のものを順に導入した。
−１２００ｇの脱イオン水
−１４ｇの微細乳化物；この乳化物は、下記式で表される２０重量％のＧａｌｄｅｎTM  Ｄ０２と；
【００２６】
【化５】
0004714325.tif 000004
【００２７】
（式中、ｍ／ｎ＝２０であり、平均分子量は４５０である）
４０重量％の下記式で表される界面活性剤、および残部がＨ2Ｏで構成されている。
【００２８】
【化６】
0004714325.tif 000005
【００２９】
（式中、ｍ１／ｎ１＝８２．７であり、平均分子量は５２７である。）
−２００ｇの脱イオン水に溶解した３．０ｇの過硫酸カリウム。
次いで、オートクレーブ中に、１０ｇのＴＴＤと３００ｇのＣＴＦＥを１〜５℃の温度で導入した。オートクレーブを反応温度である２０℃に加熱した。次いで、ＵＶ灯のスイッチを入れた。反応１２時間後にスイッチを切り、オートクレーブ内の気体を排気して室温でラテックスを取出した。
オートクレーブから取出したラテックスは、水１Ｌあたり１６７ｇの濃度を有しており、極低温で凝固させた。ついで、重合体を分離し、１５０℃で約１６時間乾燥した。
得られた重合体の特性と、室温と高温とにおける機械的特性とを表１に示した。
【００３０】
【表１】
0004714325.tif 000006
【００３１】
実施例２
５ｇのＴＴＤをオートクレーブ中に供給した点を除いて、実施例１の操作を繰り返した。
反応６時間後、水１Ｌあたり１９０ｇの濃度を有するラテックスが得られた。
得られた重合体の特性を室温と高温とにおける機械的特性とともに表１に示した。
【００３２】
実施例３
３９．５ｇのＴＴＤをオートクレーブ中に供給した点を除いて、実施例１の操作を繰り返した。
反応１０．５時間後、水１Ｌあたり、１２７ｇの濃度を有するラテックスが得られた。
得られた重合体の特性を室温と高温とにおける機械的特性とともに表１に示した。
【００３３】
実施例４
実施例１と同じオートクレーブ内の気体を排気し、下記のものを順に導入した。
−１２００ｇの脱イオン水；
−１４ｇの微細乳化物；この乳化物は、２０重量％の下記式で表されるＧａｌｄｅｎTM  Ｄ０２と；
【００３４】
【化７】
0004714325.tif 000007
【００３５】
（式中、ｍ／ｎ＝２０であり、平均分子量は４５０である）
４０重量％の下記式で表される界面活性剤、および残部がＨ2Ｏで構成されている。
【００３６】
【化８】
0004714325.tif 000008
【００３７】
（式中、ｍ１／ｎ１＝８２．７であり、平均分子量は５２７である。）
−２００ｇの脱イオン水に溶解した３．０ｇの過硫酸カリウム。
次いで、オートクレーブ中に、１０ｇのＴＴＤと３００ｇのＣＴＦＥを１〜５℃の温度で導入した。オートクレーブを反応温度である５０℃に加熱した。反応８．５時間後に、オートクレーブ内の気体を排気して室温でラテックスを取出した。
オートクレーブから取出したラテックスは、水１Ｌあたり２１６ｇの濃度を有しており、極低温で凝固させた。ついで、重合体を分離し、１５０℃で約１６時間乾燥した。
得られた重合体の特徴と、室温と高温とにおける機械的特性を表１に示した。
ＭＦＩ装置中、滞留時間６０分で得られたストランドの変色は見られなかった。
【００３８】
実施例５（比較例）
ＴＴＤをオートクレーブ中に供給した点を除いて、実施例１の操作を繰り返した。
反応８時間後、水１Ｌあたり２０７ｇの濃度を有するラテックスが得られた。
得られた重合体の特徴と、室温と高温とにおける機械的特性を表１に示した。
【００３９】
実施例６（比較例）
４５０ｒｐｍで回転する攪拌機とバッフルとを備えた１８Ｌのエナメル引きしたオートクレーブ中に、５Ｌの脱イオン水と８ｋｇのクロロトリフルオロエチレン（ＣＴＦＥ）とを導入した。次いで、オートクレーブを、初期圧力６絶対バールに対応する反応温度、２０℃に加熱した。オートクレーブ中にて、トリクロロアセチル過酸化物（ＴＣＡＰ）をＣＦＣ−１１３溶液（０．１１ｇ  ＴＣＡＰ／ｍｌ、−１７℃に維持した）として、６ｍｌ／ｈの供給速度で重合中（９時間）、連続的に加えた。
オートクレーブから取出された生成物は、１２０℃で約１６時間乾燥した。乾燥重合体の量は５５０ｇであった。
得られた重合体の特徴を室温と高温とにおける機械的特性とともに表１に示した。
【００４０】
実施例７（比較例）
オートクレーブ中にて、トリクロロアセチル過酸化物（ＴＣＡＰ）をＣＦＣ−１１３溶液（０．０９ｇ  ＴＣＡＰ／ｍｌ、−１７℃に維持した）として、重合中（９時間）に供給速度２２ｍｌ／ｈで連続的に供給した点を除いて、実施例６の操作を繰り返した。
オートクレーブから取出された生成物を１２０℃で約１６時間乾燥した。得られた重合体の量は９４０ｇであった。
得られた重合体の特徴を室温と高温とにおける機械的特性とともに表１に示した。
【００４１】
実施例８（比較例）
オートクレーブ中にて、トリクロロアセチル過酸化物（ＴＣＡＰ）をＣＦＣ−１１３溶液（０．０９ｇ  ＴＣＡＰ／ｍｌ、−１７℃に維持した）として、重合中（９時間）、供給速度３２ｍｌ／ｈで連続的に供給した点を除いて、実施例６の操作を繰り返した。
オートクレーブから取出された生成物を１２０℃で約１６時間乾燥した。得られた重合体の量は１３０１ｇであった。
得られた重合体の特徴を室温と高温とにおける機械的特性とともに表１に示した。
【００４２】
本発明の共重合体と従来のものとの比較は、同じＭＦＩ値で行わなければならない。実際に、表１では、ＣＴＦＥ単独重合体（比較例５〜８）の機械的特性がＭＦＩの増加につれて驚くほど悪くなっていることが読み取れる。
本発明の共重合体はすべて、破断応力以外の他の最もよい一連の機械的特性を全体的に維持している単独重合体よりも、明らかに高い破断応力を有している。実際、実施例１に記載された本発明の共重合体は、ＭＦＩがＰＣＴＦＥ単独重合体よりも高いにもかかわらず、実施例６（比較例）のＣＴＦＥ単独重合体よりも高い破断応力を有している。
【００４３】
【発明の効果】
本発明によれば、改良された機械的特性を有する熱可塑性ＣＴＦＥ共重合体、特に、破断応力が低温および高温においてＣＴＦＥの単独重合体と比較したときに改良されている熱可塑性ＣＴＦＥ共重合体が提供される。
本発明の重合体は、パイプ、シート、フィルムおよび成形品の製造に使用することができる。